하 기 표 1 의 성분 및 함량 에 따라 하이드로 겔 을 제조 하 였 다 . 표 1 의 함량 은 하이드로 겔 중 각 성분 의 중량 % 를 나타낸다 . 록 소 프로펜 나트륨 염 수화물 , 투과 촉진제 [ 이소 스테아 릴 글리 세릴 에테르 , 올레 인산 , 또는 이소프로필 미스트 레이트 ] , 및 L - 멘톨 을 용해 보조제 [ 디 프로필렌글리콜 , 폴리 소르 베이트 80 , 및 / 또는 소르 비탄 올레 에이트 ( Span 80 TM ) ] 에 첨가 하 고 , 50 - 55 ℃ 에서 교반 하 여 용해 시켰 다 ( 용액 A ) . 주석산 , 에데 트 산 나트륨 , 및 카르복시메틸 셀룰로오스 나트륨 을 정제 수 에 첨가 하 고 , 약 40 ℃ 에서 교반 하 여 용해 시켰 다 ( 용액 B ) . 폴리 아크릴산 부분 중화물 ( Viscomate NP - 800 TM , SHOWA DENKO K . K ) 및 가교 화제 [ 수산화 알루미늄 및 / 또는 디 히드록시 알루미늄 아미노 아세테이트 ] , 누출 방지 제 [ 폴리 아크릴산 및 / 또는 카올린 ] 를 분산제 ( 글리세린 및 / 또는 폴리에틸렌글리콜 ] 에 분산 시켰 다 ( 분산 액 C ) . 상기 용액 A 및 용액 B 를 혼합 한 다음 , 분산 액 C 를 혼합 하 였 다 . 얻 어 진 혼합액 을 pH 조절 제 로서 디 이소프로판올 아민 을 가하 여 약 pH 5 . 5 로 조절 한 후 , 폴리에틸렌 테레프탈 레이트 세파 레이터 필름 에 도포 하 고 , 100 ℃ 에서 약 3 분 간 가온 한 다음 지 지체 로서 부직포 를 합지 하 여 상온 에서 1 내지 4 일 동안 숙성 하 였 다 . 4 일 동안 의 숙성 완료 후 , 절단 ( 70 cm 2 / 1 매 ) 하 여 하이드로 겔 패치 형태 의 약학 조성물 을 제조 하 였 다 . 표 1 에서 물 ( 정제 수 ) 함량 은 숙성 후 절단 하 여 얻 어 진 조성물 중 의 함량 ( 중량 %) 를 나타낸다 .